(57)【要約】【課題】放熱性に優れかつ簡単な構造で両面基板として使用できる基板を製造する。【解決手段】  金属（31a）（31b）とセラミック（32）とが交互に積層する積層材（30）を製作する積層材製作工程と、前記積層材（30）を積層方向に沿った面で切断する切断工程とを行い、金属からなる導電部（11a）（11b）とセラミックからなる絶縁部（12）とが交互に並んだ切断面をチップ搭載面（Ｍ１）とする基板（1）を製造する。【選択図】    図３
2012094679.tif 000002
【特許請求の範囲】
【請求項１】
金属とセラミックとが交互に積層してこれらが一体化した積層材を製作する積層材製作工程と、
前記積層材を積層方向に沿った面で切断する切断工程とを行い、
金属からなる導電部とセラミックからなる絶縁部とが交互に並んだ切断面をチップ搭載面とする基板を製造することを特徴とする基板の製造方法。
【請求項２】
前記積層材製作工程において、金属板とセラミック板とを交互に重ねてこれらを接合一体化することにより積層材を製作する請求項１に記載の基板の製造方法。
【請求項３】
前記金属板とセラミック板とを直接接合する請求項２に記載の基板の製造方法。
【請求項４】
前記金属板とセラミック板とをろう材を介して間接的に接合する請求項２に記載の基板の製造方法。
【請求項５】
前記金属はアルミニウム、銅のうちの少なくとも１種である請求項１〜４のいずれかに記載の基板の製造方法。
【請求項６】
前記セラミックは酸化アルミニウム、窒化アルミニウム、窒化ケイ素、酸化ジルコニウムのうちの少なくとも１種である請求項１〜５のいずれかに記載の基板の製造方法。
【請求項７】
前記切断工程後の基板の導電部上に、該導電部とは異なる金属層を形成する請求項１〜６のいずれかに記載の基板の製造方法。
【請求項８】
前記金属層を電解めっきによって形成する請求項７に記載の基板の製造方法。
【請求項９】
請求項１〜８のいずれかに記載の方法により製造され、金属からなる複数の導電部と、セラミックからなりこれらの導電部を電気的に絶縁する絶縁部とが、チップ搭載面から垂直方向に積層されていることを特徴とする基板。
【請求項１０】
請求項９に記載の基板の導電部に半導体チップが接合されていることを特徴とする半導体パッケージ。
【発明の詳細な説明】
【技術分野】
【０００１】
本発明は、優れた放熱性を有し、かつ半導体チップを表面実装できる基板の製造方法に関する。
【背景技術】
【０００２】
従来のＬＥＤパッケージは、素子をリードフレーム、セラミック基板、ガラスエポキシ製プリント基板、ＢＴ製プリント基板等の配線基板上に載せ、電極をワイヤボンド、はんだ、高放熱性接着剤等で固定したものが一般的であった。
【０００３】
また、近年の照明や液晶光源の高出力化によりＬＥＤチップ、あるいは各種半導体チップを搭載したパッケージの発熱量が増大する傾向がある。このため、基板あるいは半導体部品においては、良好な放熱性と、熱応力に対する破断強度が求められている。
【０００４】
ＬＥＤパッケージの放熱性を高める手段として、セラミック基板の使用やリードフレームの厚さを厚くすることは一般に行われている。
【０００５】
特許文献１は、セラミック製絶縁基体上に半導体素子搭載部を有し、絶縁基体の下面に外部電気回路基板が接続パッドを介してろう付される配線基板において、接続パッドの外周縁近傍に所定形状の間隙を設けることにより、ろう付部の破断を防止するようにしたものである。
【０００６】
特許文献２に記載された配線基板は、絶縁材中に金属放熱体が基板の上下を貫く態様で埋め込んだものであり、金属板の上下両面に順次ハーフエッチング加工を施して両面から凹部を形成し、これらの凹部内に絶縁性樹脂を充填することにより、金属板を上下方向に貫く絶縁層を形成することによって製造される。
【０００７】
特許文献３に記載されたＬＥＤ部品は、セラミック基板に貫通孔を設け、その孔の内部にＬＥＤチップを実装した放熱板をろう付したものである。
【０００８】
特許文献４に記載された発光素子搭載用基板は、セラミック粉末とバインダを混合したスラリーで薄板上に形成したグリーンシート上に絶縁層を印刷するとともに配線パターンを印刷し、焼結したものである。
【０００９】
また、セラミック基板にＬＥＤチップを搭載したＬＥＤランプには特許文献５、６に記載されたものがある。
【先行技術文献】
【特許文献】
【００１０】
【特許文献１】特開２００１−２３７５２９号公報
【特許文献２】特開２００８−２５１６７１号公報
【特許文献３】特開２００７−２２７７２８号公報
【特許文献４】特開２００８−３４５１３号公報
【特許文献５】特開２００７−２１４４７１号公報
【特許文献６】特許第４４０８９３１号公報
【発明の概要】
【発明が解決しようとする課題】
【００１１】
しかしながら、特許文献１〜６の技術には、それぞれに基板の材料や形態に起因して以下のような問題点がある。
【００１２】
セラミック基板は樹脂基板よりも高い放熱性能を有しているが、金属よりも放熱性能が劣っている。基板材料として使用されるセラミックのうち、窒化アルミニウムは放熱性に優れているが、白色度が低く光反射率が低いために、ＬＥＤ用基板に使用すると前方に取り出せる光量が低下する。一方、酸化アルミニウムは窒化アルミニウムよりも白色度が高く光反射率も高いが、放熱性が低い。このため、酸化アルミニウム基板が放熱経路になると放熱性能が悪く、発熱量の多いＬＥＤ用基板としては不利である。
【００１３】
ＬＥＤ用セラミック基板の配線用に多く使用される銀ペーストは、バインダーが光と熱によって分解して配線強度が低下するおそれがある。
【００１４】
さらに、セラミック基板の切断加工や孔明け加工は、破断しないように加工するには格別の加工技術が必要であるため、加工コストが高くなる。
【００１５】
また、リードフレームでは複雑な加工が必要になる等、手間とコストがかかるという問題がある。しかも絶縁層が樹脂で構成されているため、ＬＥＤチップとの熱膨張差が大きく、繰り返し使用による熱履歴によって断線を起こすことがある。
【００１６】
また、金属基板を、特許文献３のような両面基板に加工するには複雑な加工が必要である。しかも絶縁層が樹脂であるために放熱性が不十分である、また、安価な片面基板では発光面の裏面に電極を設けることができないために、チップを表面実装することができず、チップの実装が複雑になる。また、これらの問題点はＬＥＤチップを搭載したパッケージに限定されるものではなく、種々の半導体チップを搭載したパッケージに共通するものである。
【課題を解決するための手段】
【００１７】
本発明は、上記技術背景に鑑み、放熱性に優れかつ両面基板として使用できる基板を効率良く製造する方法およびその関連技術を提供するものである。
【００１８】
即ち、本発明は下記［１］〜［１０］に記載の構成を有する。
【００１９】
［１］金属とセラミックとが交互に積層してこれらが一体化した積層材を製作する積層材製作工程と、
前記積層材を積層方向に沿った面で切断する切断工程とを行い、
金属からなる導電部とセラミックからなる絶縁部とが交互に並んだ切断面をチップ搭載面とする基板を製造することを特徴とする基板の製造方法。
【００２０】
［２］前記積層材製作工程において、金属板とセラミック板とを交互に重ねてこれらを接合一体化することにより積層材を製作する前項１に記載の基板の製造方法。
【００２１】
［３］前記金属板とセラミック板とを直接接合する前項２に記載の基板の製造方法。
【００２２】
［４］前記金属板とセラミック板とをろう材を介して間接的に接合する前項２に記載の基板の製造方法。
【００２３】
［５］前記金属はアルミニウム、銅のうちの少なくとも１種である前項１〜４のいずれかに記載の基板の製造方法。
【００２４】
［６］前記セラミックは酸化アルミニウム、窒化アルミニウム、窒化ケイ素、酸化ジルコニウムのうちの少なくとも１種である前項１〜５のいずれかに記載の基板の製造方法。
【００２５】
［７］前記切断工程後の基板の導電部上に、該導電部とは異なる金属層を形成する前項１〜６のいずれかに記載の基板の製造方法。
【００２６】
［８］前記金属層を電解めっきによって形成する前項７に記載の基板の製造方法。
【００２７】
［９］前項１〜８のいずれかに記載の方法により製造され、金属からなる複数の導電部と、セラミックからなりこれらの導電部を電気的に絶縁する絶縁部とが、チップ搭載面から垂直方向に積層されていることを特徴とする基板。
【００２８】
［１０］前項９に記載の基板の導電部に半導体チップが接合されていることを特徴とする半導体パッケージ。
【発明の効果】
【００２９】
上記［１］の記載の基板の製造方法は、金属とセラミックとが交互に積層する積層材を製作し、積層材を切断することにより、金属からなる導電部とセラミックからなる絶縁部とがチップ搭載面から垂直方向に積層された多数の基板を製造するものである。
【００３０】
この方法で製作した基板は、導電部および絶縁部がチップ搭載面から垂直方向に積層され、導電部がチップ搭載面とその対向面との間を貫いている。かかる基板構造により、基板のチップ搭載面において導電部上に半導体チップを接合すると、対向面においてその導電部に電極を接続することができる。従って、基板にスルーホール等の加工を施すことなく両面基板として使用でき、半導体チップの表面実装が可能である。また、前記導電部は金属であり基板の厚さを有していることでヒートシンクとして機能し、半導体チップから発生する熱は直接導電部に放熱され、あるいは絶縁部を介して他の導電部にも放熱されるので、優れた放熱性能が得られる。さらに、前記絶縁部を構成するセラミックは熱膨張係数率が小さいので、大発熱量や発熱と冷却の反復に対しても破線や断線が発生しにくい。また、絶縁部の線膨張係数は半導体チップの線膨張係数に近似しているために、半導体チップの底面にはんだ付けをする場合でも断線しにくい。
【００３１】
従って、本発明の方法によれば、積層板を切断することによって上記効果を奏する基板を効率良く製造することができる。また、積層材製造工程は多数の基板を作製するための共通工程であるから、両面基板を低コストで製造することができる。
【００３２】
上記［２］［３］［４］に記載の基板の製造方法によれば、基板の素材となる積層材を効率良く作製することができ、ひいては多数の基板を効率良く製造することができる。
【００３３】
上記［５］に記載の基板の製造方法は、基板の導電層となる金属としてアルミニウム、銅のうちの少なくとも１種を用いるものであるから、特に優れた導電性および放熱性能を有する基板を製造できる。
【００３４】
上記［６］に記載の基板の製造方法は、基板の絶縁層となるセラミックとして酸化アルミニウム、窒化アルミニウム、窒化ケイ素、酸化ジルコニウムのうちの少なくとも１種を用いるものであるから、特に優れた電気絶縁性を有し、かつ大発熱量や発熱と冷却の反復に対しても破線や断線が発生しにくく、接合した半導体チップが断線しにくい基板を製造することができる。
【００３５】
上記［７］に記載の基板の製造方法は、基板の導電部上に金属層が設けるものであるから、金属層によって導電部表面の酸化膜形成が抑制されるとともに、半導体チップやボンディングワイヤとの接合性が向上し、優れた導電性および放熱性が得られる。
【００３６】
上記［８］に記載の基板の製造方法は、基板の導電部上の金属層を電解めっきによって形成するものであるから、金属層の形成が容易であり、めっき時に絶縁部へのマスキングが不要である。従って、電解めっきによれば低コストで金属層を形成することができる。
【００３７】
上記［９］に記載の基板は上記の［１］〜［８］のいずれかに記載の方法によって製造されたものであるから、導電部および絶縁部がチップ搭載面から垂直方向に積層され、導電部がチップ搭載面とその対向面との間を貫いている。かかる基板構造により、基板のチップ搭載面において導電部上に半導体チップを接合すると、対向面においてその導電部に電極を接続することができる。従って、基板にスルーホール等の加工を施すことなく両面基板として使用でき、半導体チップの表面実装が可能である。また、前記導電部は金属であり基板の厚さを有していることでヒートシンクとして機能し、半導体チップから発生する熱は直接導電部に放熱され、あるいは絶縁部を介して他の導電部にも放熱されるので、優れた放熱性能が得られる。さらに、前記絶縁部を構成するセラミックは熱膨張係数率が小さいので、大発熱量や発熱と冷却の反復に対しても破線や断線が発生しにくい。また、絶縁部の線膨張係数は半導体チップの線膨張係数に近似しているために、半導体チップの底面にはんだ付けをする場合でも断線しにくい。
【００３８】
上記［１０］に記載の半導体パッケージは上記［９］に記載の基板の導電部に半導体チップを接合したものであり、前記導電部はチップ搭載面とその対向面との間を貫いているので、基板のチップ搭載面において導電部上に半導体チップを接合すると、対向面においてその導電部に電極を接続することができる。従って、基板にスルーホール等の加工を施すことなく両面基板として使用でき、半導体チップの表面実装が可能である。
【００３９】
また、前記導電部は金属であり基板の厚さを有していることでヒートシンクとして機能し、導電部に接合された半導体チップが発生する熱は直接導電部に放熱され、あるいは絶縁部を介して他の導電部にも放熱されるので、優れた放熱性能が得られる。
【００４０】
さらに、前記絶縁部を構成するセラミックは熱膨張係数率が小さいので、大発熱量や発熱と冷却の反復に対しても破線や断線が発生しにくい。
【図面の簡単な説明】
【００４１】
【図１】本発明の方法によって製造される基板の一実施形態の斜視図である。
【図２】本発明の方法によって製造される基板の他の実施形態の斜視図である。
【図３】本発明の方法において、積層材製造工程で製作された積層材と切断工程とを示す断面図である。
【図４】図３の積層材を金属板とセラミック板の直接接合によって製作する方法を示す断面図である。
【図５】図３の積層材を金属板とセラミック板の直接接合によって製作する他の方法を示す断面図である。
【図６】積層材を金属板とセラミック板の間接接合によって製作する方法を示す断面図である。
【図７】図６の積層材から製作した基板の斜視図である。
【図８Ａ】図１の基板を用いた半導体パッケージの一例を示す断面図である。
【図８Ｂ】図１の基板を用いた半導体パッケージの他の例を示す断面図である。
【図９】図２の基板を用いた半導体パッケージの一例を示す断面図である。
【図１０】図１の基板を用いたＬＥＤパッケージおよびＬＥＤランプの断面図である。
【発明を実施するための形態】
【００４２】
［基板］
図１および図２は本発明の方法によって製造される基板（1）（2）の実施形態を示す斜視図である。これらの図において、基板（1）（2）の上面がチップ搭載面（Ｍ１）、下面がチップ搭載面（Ｍ１）の対向面（Ｍ２）であり、チップ搭載面（Ｍ１）と対向面（Ｍ２）との距離が基板（1）（2）の厚さ（ｔ）を示している。
【００４３】
図１の基板（1）において、導電部（11a）（11b）および絶縁部（12）は、それぞれがチップ搭載面（Ｍ１）と対向面（Ｍ２）との間を貫き、チップ搭載面（Ｍ１）において導電部（11a）、絶縁部（12）、導電部（11b）の順に並び、これらが一体化されている。従って、導電部（11a）（11b）および絶縁部（12）はチップ搭載面（Ｍ１）から垂直方向に積層され、導電部（11a）（11b）および絶縁部（12）の全てがチップ搭載面（Ｍ１）および対向面（Ｍ２）の両方の面に露出し、（ｔ）なる基板（1）の厚さを有している。また、前記チップ搭載面（Ｍ１）の三者の積層方向の寸法は（ｗ）で表され、積層方向における導電部（11a）の寸法が（ｗ１ａ）、絶縁部（12）の寸法が（ｗ２）、導電部（11b）の寸法が（ｗ１ｂ）で表されている。また、チップ搭載面（Ｍ１）の他の一辺の寸法は（ｄ）で表されている。
【００４４】
また、図２の基板（2）は、３つの導電部（11c）（11d）（11e）と２つの絶縁部（12）のそれぞれがチップ搭載面（Ｍ１）と対向面（Ｍ２）との間を貫き、チップ搭載面（Ｍ１）において導電部（11c）（11d）（11e）と絶縁部（12）が交互に並び、これらがチップ搭載面（Ｍ１）から垂直方向に積層されて一体化されたものである。前記導電部（11c）（11d）（11e）および絶縁部（12）は、いずれもチップ搭載面（Ｍ１）および対向面（Ｍ２）の両方の面に露出し、（ｔ）なる基板（1）の厚さを有している。
【００４５】
本発明の方法によって製造される基板は、複数の導電部とこれらの導電部を電気的に絶縁する絶縁部とを有し、前記導電部および絶縁部のそれぞれがチップ搭載面とその対向面との間を貫いた状態で一体化され、チップ搭載面から垂直方向に導電部と絶縁部とが交互に積層したものである。従って、２つの導電部（11a）（11b）と１つの絶縁部（12）を有し、チップ搭載面（Ｍ１）から垂直方向に導電部（11a）、絶縁部(12)、導電部（11b）の順に積層した基板が最小単位となる（図１参照）。チップ搭載面（Ｍ１）において、２つ以上の導電部と１つ以上の絶縁部とが交互に積層していれば、それぞれの数は任意に設定することができる。
【００４６】
［基板の製造方法］
前記基板（1）（2）は、導電部および絶縁部の積層に対応する積層材を製作する積層材製作工程と、製作した積層材を切断する切断工程とを行うことにより製造される。
【００４７】
以下、図１の基板（1）を例示してその製造方法について詳述する。
【００４８】
図３に示す積層材（30）は２つの金属層（31a）（31b）の間にセラミック層（32）が挟まれた状態で三者が一体化された板状材である。
【００４９】
前記金属層（31a）（31b）、即ち基板（1）の導電部（11a）（11b）を構成する金属はセラミックと接合可能である限り限定されないが、導電部（11a）（11b）は配線部でありかつヒートシンクとしても機能するものであるから、導電性および放熱性の両方が良好な金属を用いることが好ましい。かかる金属としてアルミニウムおよび銅を推奨できる。アルミニウムは、純アルミニウム、アルミニウム合金のいずれでも良く、導電率が良く、基板としての強度、硬度を有する組成のものを適宜使用する。銅もまた、圧延銅、電解銅などの種類や合金組成を問わず使用でき、導電性が良く、基板としての強度、硬度を有する組成のものを適宜使用する。
【００５０】
前記セラミック層（32）、即ち基板（1）（2）の絶縁部（12）を構成するセラミックは樹脂よりも熱伝導性が良く高い放熱性を有する。電気絶縁性と放熱性を兼ね備えるセラミックとして、酸化アルミニウム、窒化アルミニウム、窒化ケイ素、酸化ジルコニウム等を推奨できる。これらのセラミックは熱膨張係数率が小さいので、大発熱量や発熱と冷却の反復に対しても破線や断線が発生しにくい。また、絶縁部の線膨張係数は半導体チップの線膨張係数に近似しているために、半導体チップの底面にはんだ付けをする場合でも断線しにくい。
【００５１】
（１）積層材製作工程
本発明において前記積層材（30）の製造方法は限定されず、各層の材料として板材を用いてこれらを直接的または間接的に接合して一体化する方法、板材以外の材料を積層して一体化する方法等の周知の異種材料一体化技術を用いることができる。これらのなかでも、基板として望まれる導電部および絶縁部の寸法に設定することが容易であることから、所要厚さの板材を直接的または間接的に接合して積層材を製造する方法を推奨できる。
【００５２】
以下に、板材の積層一体化によって積層材を製作する工程、および板材以外の材料を用いて積層材を製作する方法ついて詳述する。
【００５３】
（１−１）板材の直接接合による積層材の製作
図３に示した積層材（30）は金属板（31a）（31b）とセラミック板（32）とが直接接合された３層材である。
【００５４】
直接接合による積層材の製造例として、図４に示すように、金属板（31a）（31b）とセラミック板（32）とを所要の順序に重ね、両側をパンチ（40）で挟んで加圧しながら加熱して圧接する方法がある。この接合方法には、固相拡散接合も含まれる。
【００５５】
この積層材製作工程は、ＤＢＣ基板（Direct Bonding Copper 基板）と呼ばれる銅貼りセラミック基板を製作する工程を利用でき、Ｃｕ中に含まれる微量な酸化物を利用してセラミックとの共晶を生成させて銅（金属板）とセラミック板とが直接接合した積層材を製作できる。また、アルミニウム貼りセラミック基板を製作する工程を利用して、セラミック基板とアルミニウムとが直接接合した積層材を製作することができる。
【００５６】
また、放電プラズマ接合方法によっても金属板とセラミック板とを接合することができる。放電プラズマ接合方法とは、放電プラズマ焼結法（Spark Plasma Sintering：ＳＰＳ)の焼結機構を粉体の焼結ではなく板の接合に適用した公知の接合方法である。なお、この「放電プラズマ接合法」は、「ＳＰＳ接合法」、「パルス通電圧接法（Pulsed Current Hot Pressing：ＰＣＨＰ）」等とも呼ばれている。
【００５７】
具体的には、図５に示すように、黒鉛製ダイ（41）内に金属板（31a）（31b）とセラミック板（32）を重ねて配置し、積層方向の上下を黒鉛製パンチ（42）で挟んで両パンチ（42）に電極（43）（44）を接続し、積層物にパルス通電することによって金属板（31a）（31b）とセラミック板（32）とを接合する。
【００５８】
これらの工程によって金属板とセラミック板とが直接接合した積層材を製作し、製作した積層材を切断することによって導電部（金属板）と絶縁部（セラミック板）とが直接接合された基板を製造することができる。
【００５９】
（１−２）板材の間接接合による積層材の製作
金属板とセラミック板の間接接合による積層材の製造例として、図６に示すように、金属板（31a）（31b）とセラミック板（32）との間にシート状のろう材または活性金属ろう材（33）（33）を介在させて重ね合わせ、両側をパンチ（40）で挟んで加圧しながら加熱してろう付する方法がある。この工程では、金属板（31a）（31b）とろう材（33）とが一体化された２層材を用い、セラミック板（32）の両面を２層材で挟んで接合することもできる。
【００６０】
この積層材製作工程は、ＤＢＡ基板（Direct Brazed Aluminum 基板）と呼ばれるアルミニウム貼りセラミック基板を製作する工程や、ＡＭＣ基板（Active Metal Brazed Copper 基板）と呼ばれる銅貼りセラミック基板を製作する工程を利用できる。ＤＢＡ基板はセラミック基板（絶縁板）にアルミニウム板（金属板）をろう付した基板である。また、ＡＭＣ基板は、Ｔｉ、Ｚｒ等の活性金属を添加したろう材でセラミック基板に銅板（金属板）をろう付した基板である。
【００６１】
これらの工程で製作される積層材（34）は、金属板（31a）（31b）とセラミック板（32）とがろう材（33）（33）を介して接合一体化された５層材である。図７に示すように、この積層材（34）を切断することによって製作される基板（6）は、導電部（11a）（11b）〔金属板（31a）（31）〕と絶縁部（12）〔（セラミック板（32）〕とがろう材（33）によって接合されている。
【００６２】
前記金属板とセラミック板とを接着剤で接合することも可能であるが、有機系の接着剤は高温下で劣化しやすく、また光によっても劣化するので、金属板とセラミック板とは無機物であるろう材を介して接合することが好ましい。
【００６３】
上述した金属板とセラミック板との直接接合または間接接合において、使用する金属板は単一の金属で構成されている必要はなく、異種金属のクラッド材、異種金属の接合材、めっき材、箔押し材等の複合材を用いることもできる。積層材の製作は金属とセラミックの異種材料の接合であるから、セラミック板との接合面が他の金属で表面被覆された金属板を用いることにより金属板とセラミック板との接合性を向上させることができる。また、金属板の表面酸化防止、ろう付性の向上を目的として、表面被覆された金属板を用いることもできる。前記金属板が銅またはアルミニウムの場合、表面被覆に用いる金属は金、銀、ニッケル等を推奨できる。
【００６４】
（１−３）板材以外の材料を用いる積層材の製作工程
積層材の製造材料は板材に限定されず、板材以外の材料を用いて積層材を製造することもできる。
【００６５】
例えば、セラミック板と金属粉末を材料とし、放電プラズマ焼結法により金属粉末の焼結と、焼結した金属のセラミック板との接合とを１つの工程で行う方法がある。具体的には、図５に示した黒鉛製ダイ（41）内にセラミック板（32）と金属粉体（31a）（31b）とを積層配置し、電極（43）（44）間にパルス通電することによって金属粉体（31a）（31b）を焼結して固形化するとともに、固形化した金属をセラミック板（32）に接合する。
【００６６】
また、他の方法としては、セラミック板上で金属溶湯を凝固させる方法、セラミック板にめっき、ＤＬＣ（ダイヤモンドライクカーボン）等の蒸着によって金属層を形成する方法、セラミック板に金属粉を印刷付着させ焼結して金属層を形成する方法等を例示できる。
【００６７】
（２）切断工程
図３に示すように、３層の積層材（30）を積層方向に沿った任意の面で切断すると、その切断面は金属層（31a）、セラミック層（32）、金属層（31b）が積層順に、それぞれの層厚（Ｗ１Ａ）、（Ｗ２）、（Ｗ１Ｂ）の寸法で配列している。従って、前記積層材（30）を積層方向に沿った面で切断して直方体を切り出すと、切り出した直方体のそれぞれが基板（1）となる。そして、積層材（30）における金属層（31a）（31b）、絶縁層（32）が基板（1）における導電部（11a）（11b）、絶縁部(12）となる。また、直方体を切り出した際の任意の切断面（積層材の側面を含む）とその対向面との間に金属層（31a）（31b）および絶縁層（32）が貫通しているので、任意の切断面を基板（1）のチップ搭載面（Ｍ１）とすることができる。
【００６８】
前記金属層（31a）（31b）および絶縁層（32）の層厚（Ｗ１Ａ）（Ｗ１Ｂ）（Ｗ２）が基板（1）のチップ搭載面（Ｍ１）の三者の積層方向における導電部（11a）（11b）および絶縁部（12）の寸法（ｗ１ｂ）（ｗ１ｂ）（ｗ２）となるので、基板（1）の導電部（11a）（11b）および絶縁部（12）の寸法（ｗ１ｂ）（ｗ１ｂ）（ｗ２）は積層材（30）の製造時に金属層（31a）（31b）および絶縁層（32）の層厚（Ｗ１Ａ）（Ｗ１Ｂ）（Ｗ２）によって任意に設定することができ、積層材（30）の厚さ（Ｗ）が基板（1）のチップ搭載面（Ｍ１）における積層方向の寸法（ｗ）となる。また、前記積層材（30）における切断寸法の一つ（ＴＡ）が基板（1）の厚さ（ｔ）となり、他の寸法（ＤＡ）が基板（1）のチップ搭載面（Ｍ１）の他の一辺の寸法（ｄ）となるので、基板（1）の厚さ（ｔ）および他の一辺の寸法（ｄ）は積層材（30）の切断寸法（ＴＡ）（ＤＡ）によって任意に設定することができる。
【００６９】
以上より、積層材（30）を製作し、積層材（30）を切断することにより多数の基板（1）を効率良く製造できる。積層材製作工程は多数の基板（1）を作製するための共通工程であるから、両面基板を低コストで製造することができる。
【００７０】
以上は、３層の積層材（30）から２つの導電部（11a）（11b）と１つの絶縁部（12）を有する基板（1）の製造方法であるが、他の積層構造の基板も、対応する積層材を製作する工程と、製作した積層材の切断工程とにより製造することができる。即ち、基板のチップ搭載面における導電部および絶縁部の積層順は積層材の金属層およびセラミック層の積層順に対応し、基板の導電部および絶縁部の積層方向の寸法は積層材の金属層およびセラミック層の層厚に対応しているので、対応する積層材を製作し、この積層材を切断することにより所望の基板を製作することができる。例えば、図２の基板（2）は、チップ搭載面（Ｍ１）において３つの導電部（11c）（11d）（11e）と２つの絶縁部（12）が交互に並んでいるので、それぞれの寸法に対応する層厚の３の金属層と２つセラミック層が交互に積層する５層の積層材を製造し、この積層材を切断することによって製造することができる。
【００７１】
本発明において、複数の導電部を有し、これらの導電部が絶縁部によって電気的に絶縁されている限り、それぞれの数は任意である。図２に示す基板（2）は、３つの導電部（11c）（11d）（11e）と２つの絶縁部（12）とが交互に積層したものである。また、各部の寸法も任意に設定することができ、例えば図１の基板（1）は、２つ導電部（11a）（11b）の寸法が異なり、一方の導電部（11a）の寸法（ｗ１ａ）＜他方の導電部（11a）の寸法（ｗ１ｂ）の関係にある。
【００７２】
また、図８Ａ〜図９に示すように、前記導電部（11a）…（11e）上には半導体チップ（20）やボンディングワイヤ（15）との導電性および接合性を高めるために、該導電部とは異なる金属層（13）を設けることも好ましい。導電部（11a）…（11e）として銅を使用した場合は表面酸化が起こりやすく、酸化膜が導電性を低下させる原因となるので、金属層（13）の形成によって導電部（11a）…（11e）の表面酸化を防ぐことができる。また、アルミニウムはもとよりはんだ適応性の良くない金属であるから、アルミニウムの導電部（11a）…（11e）上に金属層（13）を形成することによってはんだ接合特性を高めることができる。前記金属層（13）の金属は、導電部（11a）…（11e）の表面酸化防止、はんだ接合特性の向上という観点より、金、銀、ニッケルが好ましい。これらの金属は熱伝導性が良好であるから、導電部（11a）…（11e）の放熱性を低下させるものではない。
【００７３】
前記金属層（13）の形成方法は限定されず、基板（1）（2）を作製した後に、導電部（11a）…（11e）にめっきを施してめっき皮膜を金属層とする方法、蒸着によって金属皮膜を形成する方法等を例示できる。これらの形成方法の中で電解めっきを推奨できる。電解めっきは金属層（13）の形成が容易であり、また絶縁部（12）には金属層（13）が形成されないのでマスキングが不要である。これらの点で、電解めっきによれば低コストで金属層（13）を形成することができる。また、本発明は前記金属層（13）の厚さを規定するものではないが、はんだまたは導電性接着剤（14）、ボンディングワイヤ（15）といった半導体チップ（20）の接合手段の使用に適した厚さとして０．５ｍｍ以上を推奨できる。
【００７４】
前記金属層（13）は絶縁部（12）上に形成しないことは当然であるが、後述するように絶縁部（12）の寸法（ｗ２）は小さいものであるから、金属層（13）のショートを確実に防止するために、絶縁部（12）上に金属層（13）の厚さと同等またはそれ以上の厚さの絶縁絶層（16）を形成することが好ましい（図８Ａ参照）。この絶縁層（16）は、金属層（13）の形成後に絶縁塗料を塗布する等の簡単な方法で簡単に形成することができる。絶縁塗料の種類は限定されないが、半導体チップ（20）としてＬＥＤチップを搭載する場合は、光による劣化が少なくかつ白色度および光反射率の高い絶縁塗料を使用することが好ましい。
【００７５】
また、図示例では導電部（11a）…（11e）のチップ搭載面（Ｍ１）側および対向面（Ｍ２）側の両面に金属層（13）を形成している。これは、本発明の基板（1）（2）は導電部（11a）…（11e）が両面間を貫く両面基板であり、導電部（11a）…（11e）が対向面側（Ｍ２）において電極となされ別の基板等に通電可能に接続されるからである。従って、金属層（13）は導電部（11a）…（11e）の両面に形成することが好ましい。
【００７６】
前記導電部（11a）…（11e）および前記絶縁部（12）の材料は、積層材の製造において記載したとおりである。また、半導体チップ（20）としてＬＥＤチップを搭載する場合は、絶縁部（12）の表面が反射板として作用するので、光が拡散反射する白色または白色に近いセラミックを使用することが好ましい。光が拡散反射するとＬＥＤチップ（20）が発する光の利用効率が高くなる。白色の程度は、ＪＩＳ  Ｚ  ８７１５で規定される白色度が５０％以上であることが好ましく、特に７０％以上であることが好ましい。また、ＬＥＤチップ（20）にはサファイア基板（酸化アルミニウム基板）の使用が一般的であり、上述したセラミック（酸化アルミニウム、窒化アルミニウム、窒化ケイ素、酸化ジルコニウム）の熱膨張係数はサファイア基板の熱膨張係数に近似しているので、ＬＥＤチップ（20）の接合部に発生する熱収縮応力が小さく、接合部の破断、切断、剥がれが発生しない、あるいは発生しにくい。
【００７７】
また、複数の導電部は、これらの材料が同一材料であっても良いし異種材料であっても良い。複数の導電部に異種材料を用いる場合、半導体チップを接合する導電部をより熱伝導率の高い材料で作製することによって放熱効率を高めることができる。また、ＬＥＤチップを接合する導電部を白色度の高い材料で作製することにより前方への光の取出し効率を高めることができる。また、複数の絶縁部を有する場合も、これらの材料が同一材料であっても良いし異種材料であっても良い。
【００７８】
基板（1）（2）において、導電部（11a）〜（11e）および絶縁部（12）の寸法および厚さは限定されず、半導体チップ（20）の寸法や搭載方法、使用電圧における絶縁性確保に要する寸法、半導体チップ（20）の発熱量等に応じて任意に設定することができる。
【００７９】
図８Ａは前記基板（1）に半導体チップ（20）を表面実装した半導体パッケージ（3A）を例示している。２つの導電部（11a）（11b）は積層方向における寸法に大小の差があり、一方の導電部（11b）の寸法（ｗ１ｂ）が他方の導電部（11a）の寸法（ｗ１ａ）よりも大きく、大きい導電部（11b）に半導体チップ（20）を導電性接着剤またははんだ等の接合層（14）を接合し、小さい導電部（11a）にボンディングワイヤ（15）を接合している。これにより、半導体チップ（20）から発生する熱を大きい導電部（11b）から効率良く放熱することができる。
【００８０】
また、絶縁部（12）は使用電圧下で十分な電気絶縁性が得られる限りその寸法に制限はない。例えば、ＬＥＤチップを搭載する場合の電圧は一般に５Ｖ以下であるので、図１の基板（1）を参照すると、絶縁部（12）の寸法（ｗ２）は数μｍでも導電部（11a）（11b）を絶縁することができる。ただし、ＬＥＤ器具としての安全性を考慮した場合に、１ｋＶ以上で電圧下でも絶縁できることが好ましく、絶縁部（12）の寸法（ｗ２）を３０μｍ以上に設定することが好ましい。
【００８１】
本発明において、基板（1）の厚さ（t）は、基板としての強度を満足する限り任意に設定することができる。また、基板（1）の厚さ（ｔ）は導電部（11a）（11b）の厚さでもあるので、かかる厚さ（ｔ）を有する導電部（11a）（11b）は熱伝達能力が高くヒートシンクとしての機能を有している。
【００８２】
［半導体パッケージ］
本発明の半導体パッケージは、上述した基板の導電部に半導体チップが接合されていることを特徴とする。
【００８３】
半導体パッケージにおいて、半導体チップが少なくとも１つの導電部を主たる放熱経路となるように接合されている限り、半導体チップを導電部に接続する方法は限定されない。
【００８４】
図８Ａの半導体パッケージ（3A）は、一方の導電部（11b）上に接合層（14）を介して半導体チップ（20）を接合し、他方導電部（11a）にボンディングワイヤ（15）で接続した例である。また、図８Ｂの半導体パッケージ（3B）は、半導体チップ（20）を２つの導電部（11a）（11b）にまたがるようにボール形のはんだ（17）で接続した例である。また、図９の半導体パッケージ（4）は、一つの導電部（11d）上にダイボンドまたははんだ（14）半導体チップ（20）を接合し、他の２つの導電部（11c）（11e）にボンディングワイヤ（15）で接続した例である。
【００８５】
本発明において「半導体チップを導電部に接合する」とはその導電部が主な放熱経路となるように半導体チップが接続されている状態であり、具体的には半導体チップと導電部との間にはんだや導電性接着剤等の接合に必要な材料のみが介在している状態である。ボンディングワイヤによる電気的接続は、本発明における半導体チップを導電部に接合した状態には含まれない。
【００８６】
図３Ａの半導体パッケージ（3A）は、接合層（14）を介して半導体チップ（20）を接合した一方の導電部（11b）が主たる放熱経路となる。また、図３Ｂの半導体パッケージ（3B）は、半導体チップ（20）を２つの導電部（11a）（11b）にまたがるようにボール形のはんだ（17）で接合しているので、２つの導電部（11a）（11b）が放熱経路となる。また、図４の半導体パッケージ（4）は、半導体チップ（20）を接合した中央の導電部（11d）が主たる放熱経路となる。
【００８７】
［半導体パッケージを用いたＬＥＤランプ］
図１０に、本発明の基板（1）を用いて作製したＬＥＤパッケージ（3）、さらにこのＬＥＤパッケージ（3）を用いたＬＥＤランプ（5）を示す。
【００８８】
前記ＬＥＤパッケージ（3）において、基板（1）およびＬＥＤチップ（20）の接続は図８Ａに示した半導体パッケージ（3A）と同一であり、大きい導電部（11b）上に接合層（14）を介してＬＥＤチップ（20）が接合され、ＬＥＤチップ（20）はボンディングワイヤ（15）で小さい導電部（11a）に接続されている。
【００８９】
前記ＬＥＤパッケージ（3）は、ＬＥＤチップ（20）を搭載した基板（1）の外周部に樹脂製外枠（21）を取り付け、基板（1）のチップ搭載面（Ｍ１）と外枠（21）の内周面によって形成される凹部に樹脂封止材（22）を充填し、さらに樹脂製レンズ（23）を一体に形成したものである。前記封止材（22）は、ＬＥＤチップ（20）への衝撃を緩和するとともに水分の侵入を防止してＬＥＤチップ（20）を保護し、かつハンドリング性を高めている。また、封止材用の樹脂にはランプの色調を調整するために色素を混合することもできる。また、光学性能の向上を目的として、前記外枠（21）の内面にリフレクターを取り付けること、あるいはリフレクター一体型の外枠を使用すること、封止材（22）の上面にレンズ（23）を取り付けることも好ましい。また、このようにＬＥＤチップ（20）を樹脂で覆ったことで、ＬＥＤパッケージ（3）のハンドリング性を高めることができる。
【００９０】
前記ＬＥＤパッケージ（3）は、ＬＥＤチップ（20）を樹脂製の外枠（21）および封止材（22）で覆うことで上記の効果を得ているが、本発明の半導体パッケージは半導体チップを搭載した基板を各種被覆材で覆うことは必須要件ではない。本発明の基板に半導体チップが搭載されているものは被覆材の有無に拘わらず本発明に含まれる。また、半導体チップを搭載した基板を被覆材で覆うと放熱性が低下するので、被覆材を基板の一部が露出するような形状に形成することも好ましい。
【００９１】
ＬＥＤランプ（5）は、熱伝導性絶縁基板（24）上に形成された銅配線部（25）に基板（1）の導電部（11a）（11b）をはんだ付けしたものである。図中、（26）ははんだを示している。なお、図示例の基板(1)は導電部（11a）（11b）が金属層（13）に被覆されているので、導電部（11a）（11b）は金属層（13）を介して銅配線部（25）にはんだ付けされている。
【００９２】
前記ＬＥＤランプ（5）において、ＬＥＤチップ（20）から発生する熱は、主としてＬＥＤチップ(20)が接合されている導電部（11b）に直接伝わり、はんだ（26）を介して熱伝導性絶縁基板（24）に放熱される。また、導電部（11a）から絶縁部（12）を介して他方の導電部（11b）にも伝わって熱伝導性絶縁基板（24）に放熱される。ＬＥＤチップ（20）から発生する熱は導電部（11a）（11b）が放熱経路となって排熱され、基板（1）の厚さ（ｔ）を有する導電部（11a）（11b）自身がヒートシンクとして作用するので放熱効率が良い。前記導電部（11a）（11b）上の金属層（13）は熱伝導性の良い金属であるから、放熱経路上の金属層（13）もヒートシンクの一部として機能し、放熱効率を高めることになる。
【００９３】
上述したように、半導体チップが発する熱を基板の導電部から効率良く排熱するには、ボンディングワイヤを介した電気的接続ではなく、半導体チップと導電部との間にはんだや導電性接着剤等の接合に必要な材料のみが介在するように半導体チップを接合し、導電部が主たる放熱経路となるようにする。
【００９４】
また、前記導電部（11a）（11b）は基板（1）の両面に露出しているので、チップ搭載面（Ｍ１）の対向面（Ｍ２）に電極を形成できる。このため、スルーホールを設けるといった電極形成のための加工をすることなく、そのまま両面基板として用いることができ、表面実装型の半導体パッケージを製作することができる。なお、前記導電部（11a）（11b）は基板（1）の側面にも露出しているので側面に電極を形成することもできる。
【００９５】
また、前記絶縁部（12）を構成するセラミックは熱膨張係数率が小さいので、大発熱量や発熱と冷却の反復に対しても破線や断線が発生しにくい。また、絶縁部（12）の線膨張係数は半導体チップ（20）の線膨張係数に近似しているために、ＢＧＡ（Ball Grid Array）基板のようにチップの底面にはんだ付けをする場合でも断線しにくい。
【００９６】
前記ＬＥＤランプ（5）は、照明器具や液晶表示装置の光源として好適に利用できる。
【産業上の利用可能性】
【００９７】
本発明の方法によって製造される基板は、放熱性に優れ、半導体チップの表面実装が可能であり、発熱量の大きいＬＥＤパッケージやパワーモジュール用の基板として好適に利用できる。
【符号の説明】
【００９８】
1、2、6…基板
3…ＬＥＤパッケージ（半導体パッケージ）
3A、3B、4…半導体パッケージ
5…ＬＥＤランプ
11a、11b、11c、11d、11e…導電部
12…絶縁部
13…金属層
14…接着層
15…ボンディングワイヤ
16…絶縁層
17…ボール形のはんだ
20…ＬＥＤチップ（半導体チップ）
21…外枠
22…封止材
23…レンズ
30、34…積層材
31a、31b…金属板（金属層、金属）
32…セラミック板（セラミック層、セラミック）
33…ろう材
Ｍ１…チップ搭載面
Ｍ２…対向面
【図１】
2012094679.tif 000003
【図２】
2012094679.tif 000004
【図３】
2012094679.tif 000005
【図４】
2012094679.tif 000006
【図５】
2012094679.tif 000007
【図６】
2012094679.tif 000008
【図７】
2012094679.tif 000009
【図８Ａ】
2012094679.tif 000010
【図８Ｂ】
2012094679.tif 000011
【図９】
2012094679.tif 000012
【図１０】
2012094679.tif 000013